(57)【特許請求の範囲】
【請求項１】
耐圧容器内でシュウ酸ジエステルとジアミンとを混合し、重縮合反応により生成するア
ルコール存在下で加圧重合する工程を有するポリオキサミド樹脂の製造法において、
前記シュウ酸ジエステルと前記ジアミンとを混合する前に、前記ジアミン１ｋｇに対し
、５０ｇから１００ｇのｎ−ブタノールを添加・加熱し、気化成分を除去する工程を有す
るポリオキサミド樹脂の製造法であって、
前記ジアミンが、エチレンジアミン、プロピレンジアミン、１，４−ブタンジアミン
、１，５−ペンタンジアミン、１，６−ヘキサンジアミン、１，７−ヘプタンジアミン、
１，８−オクタンジアミン、１，９−ノナンジアミン、１，１０−デカンジアミン、１，
１２−ドデカンジアミン、３−メチル−１，５−ペンタンジアミン、２，２，４−トリメ
チル−１，６−ヘキサンジアミン、２，４，４−トリメチル−１，６−ヘキサンジアミン
、２−メチル−１，８−オクタンジアミン、５−メチル−１，９−ノナンジアミン、シクロヘキサンジアミン、メチルシクロヘキサンジアミン、イソホロンジアミン、ｐ−フェニレンジアミン、ｍ−フェニレンジアミン、キシレンジアミン、４，４’−ジアミノジフェニルメタン、４，４’−ジアミノジフェニルスルホン、４，４’−ジアミノジフェニルエーテルから選ばれる１種または２種以上の任意の混合物である、ポリオキサミド樹脂の製造法。
【請求項２】
前記ジアミンが炭素数６〜１２のジアミンである請求項１に記載のポリオキサミド樹脂
の製造法。
【請求項３】
前記ジアミンが炭素数９のジアミンであることを特徴とする請求項１又は２に記載のポ
リオキサミド樹脂の製造法。
【発明の詳細な説明】
【技術分野】
【０００１】
本発明は、ポリオキサミド樹脂の製造法に関するものである。
【背景技術】
【０００２】
ポリオキサミド樹脂は、シュウ酸もしくはシュウ酸ジエステルと脂肪族、脂環族もしくは芳香族ジアミンとの重縮合反応により得られ、これまでに、種々のジアミンを用いたポリオキサミド樹脂が提案されている。
【０００３】
一方、シュウ酸ジアルキルのようなシュウ酸ジエステルをモノマーとして用いたポリオキサミド樹脂の製造法も公知であり、種々のジアミンとの重縮合反応によるポリオキサミド樹脂が提案されている。例えば、ジアミン成分として１，１０−デカンジアミン、１，９−ノナンジアミン、１，８−オクタンジアミンを用いたポリオキサミド樹脂（いずれも特許文献２）や１，６−ヘキサンジアミンを用いたポリオキサミド樹脂（非特許文献１）など数多くのポリオキサミド樹脂が提案されている。
【０００４】
また、耐圧容器内でシュウ酸ジエステルとジアミンとを混合し、重縮合反応により生成するアルコール存在下で加圧重合する工程を含むポリオキサミド樹脂の製造法が開示されている（特許文献３）。本方法は、従来のポリオキサミド樹脂の製造に必要であった溶媒中での前重縮合工程を行うことなく、ポリオキサミド樹脂を製造する方法であり、工業的な製造に適する方法であった。
【０００５】
【特許文献１】特開２００６−５７０３３
【特許文献２】特表平５−５０６４６６
【特許文献３】ＷＯ２００８−１２３５３１
【非特許文献１】S. W. Shalaby., J. Polym. Sci., 11, 1(1973)
【発明の開示】
【発明が解決しようとする課題】
【０００６】
しかしながら、耐圧容器内でシュウ酸ジエステルとジアミンとを混合し、重縮合反応により生成するアルコール存在下で加圧重合する工程を有するポリオキサミド樹脂の製造法において、高分子量のポリオキサミド樹脂が得られない場合があった。
【０００７】
本発明が解決しようとする課題は、ポリオキサミド樹脂の製造法において、より高分子量のポリオキサミド樹脂を得る製造法を提供することにある。
【課題を解決するための手段】
【０００８】
本発明者らは上記の課題を解決するために鋭意検討を重ねた結果、
耐圧容器内でシュウ酸ジエステルとジアミンとを混合し、重縮合反応により生成するアルコール存在下で加圧重合する工程を有するポリオキサミド樹脂の製造法において、
シュウ酸ジエステルとジアミンとを混合する前に、ジアミン１ｋｇに対し、５０ｇから１００ｇのｎ−ブタノールを添加・加熱し、気化成分を除去する工程を有するポリオキサミド樹脂の製造法により、より高分子量のポリオキサミド樹脂を製造できることを見出し、本発明を完成した。
【発明の効果】
【０００９】
本発明のポリオキサミド樹脂の製造法により、より高分子量のポリオキサミド樹脂を製造することが可能となった。
【発明を実施するための形態】
【００１０】
本発明は、耐圧容器内でシュウ酸ジエステルとジアミンとを混合し、重縮合反応により生成するアルコール存在下で加圧重合する工程を有するポリオキサミド樹脂の製造法において、
前記シュウ酸ジエステルと前記ジアミンとを混合する前に、前記ジアミン１ｋｇに対し、５０ｇから１００ｇのｎ−ブタノールを添加・加熱し、気化成分を除去する工程を有するポリオキサミド樹脂の製造法である。
【００１１】
以下、本発明のポリオキサミド樹脂の製造法を具体的に説明する。まず耐圧容器に原料のジアミンを仕込み、ｎ−ブタノールを添加する。ｎ−ブタノールの添加量は、ジアミン１ｋｇに対し５０ｇから１００ｇが好ましい。この添加量の範囲より多く添加すると、ジアミンを加熱して気化成分を留去する工程に時間がかかり、生産性の観点から好ましくない。一方この添加量の範囲より少ないと高分子量のポリオキミドが得られない為好ましくない。容器内を窒素のような不活性ガスで置換した後、容器内のジアミンを加熱し、気化成分を留去する。加熱温度は、ｎ−ブタノールの沸点である１１７℃以上が好ましい。気化成分を留去した後、封圧下にて容器内のジアミンをシュウ酸ジエステルと混合する温度まで昇温し、シュウ酸ジエステルをフィードして反応を開始させる。容器は重縮合反応の温度および圧力に耐え得るものであれば特に制限されない。混合するシュウ酸ジエステルとジアミンの比率は、シュウ酸ジエステル／ジアミン（モル比）で、０．８〜１．２（モル比）、好ましくは０．９１〜１．０９、更に好ましくは０．９８〜１．０２（モル比）である。
【００１２】
ジアミンにシュウ酸ジエステルをフィードし、混合を開始すると、直ちに反応が始まり、低分子量のポリオキサミド樹脂およびアルコールが生成する。シュウ酸ジエステルとしてシュウ酸ジｎ−ブチルを用いる場合には、ｎ−ブタノールが生成する。次いで、アルコールが呈する加圧下で撹拌することにより、生成した低分子量ポリオキサミド樹脂がアルコールに溶解する。すなわち、アルコール存在下でポリオキサミド樹脂を溶解させながら効率的に重縮合反応を進めるためには、ポリオキサミド樹脂のアルコール溶液がより均一であることが望ましい。したがって、ジアミンにシュウ酸ジエステルをフィードする際の容器内の初期温度や熱媒昇温速度が、高分子量ポリオキサミド樹脂を得るために重要な因子となる。
【００１３】
ジアミンにシュウ酸ジエステルをフィードする際の温度は、シュウ酸ジエステルおよびジアミンの融点以上、沸点未満の温度であり、かつシュウ酸ジエステルとジアミンの重縮合反応によって生じるポリオキサミドが熱分解しない温度である。例えば、１，９−ノナンジアミンと２−メチル−１，８−オクタンジアミンの混合物からなり、かつ１，９−ノナンジアミンと２−メチル−１，８−オクタンジアミンのモル比が１：９９〜９９：１であるジアミンとシュウ酸ジｎ−ブチルを原料とするポリオキサミド樹脂の場合、混合時の温度は４０℃から２４０℃である。しかし、高分子量のポリオキサミド樹脂を得るためには、混合の初期温度が１５０℃から２４０℃であることが好ましい。
ジアミンにシュウ酸ジエステルをフィードする際には、耐圧容器内を撹拌することが望ましい。撹拌速度は１０〜３００ｒｐｍ、好ましくは２０〜２００ｒｐｍ、更に好ましくは３０〜１５０ｒｐｍである。フィード時の撹拌速度が１０〜３００ｒｐｍであると、ジアミンとシュウ酸ジｎ−ブチルがよく混合され、かつ、生成するポリオキサミド樹脂が耐圧容器内で飛び散らず穏やかに混合される点で良い。
【００１４】
ジアミンにシュウ酸ジエステルをフィードすると低分子量のポリオキサミド樹脂およびアルコールが生成し、耐圧容器内はアルコールが呈する圧力により加圧状態となる。耐圧容器内の圧力は、生成したアルコールを留去させながら０〜１．０ＭＰａ（ゲージ圧）の範囲で一定に調節することが好ましい。圧力を保持したまま、生成したポリオキサミド樹脂の融点以上の温度へ昇温する。例えば、１，９−ノナンジアミンと２−メチル−１，８−オクタンジアミンからなり、かつ１，９−ノナンジアミンと２−メチル−１，８−オクタンジアミンのモル比が８５：１５であるジアミンを用いたポリオキサミド樹脂の場合、融点は２３５℃である。したがってこの場合、耐圧容器内が２３５℃以上に到達した段階で、アルコールを留去させ、常圧窒素気流下もしくは必要に応じて減圧下において継続して重縮合反応を行う。常圧もしくは減圧重合するときの温度は２４５℃〜３１５℃、好ましく２４５℃〜２８５℃、更に好ましくは２４５℃〜２６５℃ある。また、減圧重合を行う場合の好ましい最終到達圧力は７６０〜０．１Ｔｏｒｒである。
【００１５】
シュウ酸ジエステルとしては、アミノ基との反応性を有するものであれば特に制限はなく、シュウ酸ジメチル、シュウ酸ジエチル、シュウ酸ジｎ−（またはｉ−）プロピル、シュウ酸ジｎ−（またはｉ−、またはｔ−）ブチル等の脂肪族１価アルコールのシュウ酸ジエステル、シュウ酸ジシクロヘキシル等の脂環式アルコールのシュウ酸ジエステル、シュウ酸ジフェニル等の芳香族アルコールのシュウ酸ジエステル等が挙げられる。これらのうち、重縮合反応により発生するアルコールに生成ポリオキサミド樹脂が良好に溶解し、続く溶融重合、固相重合温度においてアルコールを完全に取り除くことができるアルコールを生成するシュウ酸ジエステルが好ましく用いられる。このようなシュウ酸ジエステルの例としては、シュウ酸ジメチル、シュウ酸ジエチル、シュウ酸ジｎ−（またはｉ−）プロピル、シュウ酸ジｎ−（またはｉ−、またはｔ−）ブチルを挙げることができる。則ち、シュウ酸ジエステルとして、シュウ酸ジメチル、シュウ酸ジエチル、シュウ酸ジｎ−（またはｉ−）プロピル及びシュウ酸ジｎ−（またはｉ−、またはｔ−）ブチルからなる群より選択される少なくとも１種のシュウ酸ジエステルを用いるのが好ましい。その中でもシュウ酸ジｎ−ブチルを用いるのがより好ましい。
【００１６】
ジアミンとしては、エチレンジアミン、プロピレンジアミン、１，４−ブタンジアミン、１，５−ペンタンジアミン、１，６−ヘキサンジアミン、１，７−ヘプタンジアミン、１，８−オクタンジアミン、１，９−ノナンジアミン、１，１０−デカンジアミン、１，１２−ドデカンジアミン、３−メチル−１，５−ペンタンジアミン、２，２，４−トリメチル−１，６−ヘキサンジアミン、２，４，４−トリメチル−１，６−ヘキサンジアミン、２−メチル−１，８−オクタンジアミン、５−メチル−１，９−ノナンジアミンなどの脂肪族ジアミン、さらにシクロヘキサンジアミン、メチルシクロヘキサンジアミン、イソホロンジアミンなどの脂環式ジアミン、さらにｐ−フェニレンジアミン、ｍ−フェニレンジアミン、キシレンジアミン、４，４’−ジアミノジフェニルメタン、４，４’−ジアミノジフェニルスルホン、４，４’−ジアミノジフェニルエーテルなどの芳香族ジアミン等から選ばれる１種または２種以上の任意の混合物が挙げられる。ジアミンの入手のしやすさや得られるポリオキサミド樹脂の成形性と機械強度の観点から、炭素数６〜１２のジアミンであることが好ましく、炭素数９のジアミンであることより好ましい。
【００１７】
（３）本発明の製造方法により製造されるポリオキサミド樹脂の性状および物性
本発明により得られるポリオキサミドの分子量に特別の制限はないが、数平均分子量が１００００〜５００００の範囲内である。数平均分子量が１００００以上であると成形物の靭性が増す。一方、数平均分子量が５００００以下であると溶融粘度が成形加工に適しており望ましい。また、本発明により得られるポリオキサミド樹脂の末端基は、アミノ基、アルコキシ基、ホルムアミド基のうちのいずれかである。ホルムアミド基は下記式１で示される末端基で、下記式２に示されるように、原料中および反応系中の（１）水分とアルコキシ基の反応、または、（２）アミノ基とアルコキシ基の反応により生成する。
【００１８】
（式１）
0006485143.tif 000002
【００１９】
（式２）
ホルムアミド基生成反応式
（１）水とアルコキシ基の反応
0006485143.tif 000003
【００２０】
（２）アミノ基とアルコキシ基の反応
0006485143.tif 000004
【００２１】
式中のＲ１はポリマーの残基、または脂肪族ジアミン、脂環族ジアミン、芳香族ジアミンのアミノ基を１つ除いた残基のうちいずれかを示し、Ｒ２はアルキル基、シクロアルキル基、アリール基のうちいずれかを示す。
【００２２】
（４）本発明の製造法により得られるポリオキサミド樹脂に配合できる成分
本発明の製造法により得られるポリオキサミド樹脂には本発明の効果を損なわない範囲で、他のポリオキサミドや、芳香族ポリアミド、脂肪族ポリアミド、脂環式ポリアミドなどポリアミド類を混合することが可能である。更に、ポリアミド以外の熱可塑性ポリマー、エラストマー、フィラーや、補強繊維、各種添加剤を同様に配合することができる。則ち、本発明の製造方法により製造されるポリオキサミド樹脂を含む組成物にすることができる。
【００２３】
さらに、本発明の製造法により得られるポリオキサミド樹脂には必要に応じて、銅化合物などの安定剤、着色剤、紫外線吸収剤、光安定化剤、酸化防止剤、帯電防止剤、難燃剤、結晶化促進剤、ガラス繊維、可塑剤、潤滑剤などを重縮合反応時、またはその後に添加することもできる。
【００２４】
（５）ポリオキサミド樹脂の成形加工
本発明の製造法により得られるポリオキサミド樹脂及びそのポリオキサミド樹脂を含む組成物の成形方法としては、射出、押出、中空、プレス、ロール、発泡、真空・圧空、延伸などポリアミドに適用できる公知の成形加工法はすべて可能であり、これらの成形法によってフィルム、シート、成形品、繊維などの成形品に加工することができる。
【００２５】
（６）ポリオキサミド成形物の用途
本発明の製造法によって得られるポリオキサミド及びそのポリオキサミド樹脂を含む組成物からなる成形品は、従来ポリアミド成形物が用いられてきた各種成形品、シート、フィルム、パイプ、チューブ、モノフィラメント、繊維、容器等として自動車部材、コンピューター及び関連機器、光学機器部材、電気・電子機器、情報・通信機器、精密機器、土木・建築用品、医療用品、家庭用品など広範な用途に使用できる。
【実施例】
【００２６】
［評価方法］
以下、実施例を挙げて本発明を具体的に説明するが、本発明はこれらにより何ら制限されるものではない。なお、実施例中の構造解析、数平均分子量の算出、末端基濃度の算出、相対粘度の測定は以下の方法により行った。
【００２７】
（１）構造解析
一次構造の同定は、1Ｈ−ＮＭＲにより行った。1Ｈ−ＮＭＲは、ブルカー・バイオスピン社製  ＡＶＡＮＣＥ５００を使用して、溶媒：重硫酸、積算回数：１０２４回の条件で測定した。
【００２８】
（２）数平均分子量（Ｍｎ）
数平均分子量（Ｍｎ）は、１Ｈ−ＮＭＲスペクトルから求めたシグナル強度をもとに、１，９−ノナンジアミンと２−メチル−１，８−オクタンジアミンからなり、かつ１，９−ノナンジアミンと２−メチル−１，８−オクタンジアミンのモル比が８５：１５であるジアミンとシュウ酸ジｎ−ブチルを原料とするポリオキサミド樹脂〔以下、ＰＡ９２（ＮＭＤＡ／ＭＯＤＡ＝８５／１５）と略称する〕の場合は下式により算出した。
Ｍｎ＝ｎｐ×２１２．３０＋ｎ（ＮＨ2）×１５７．２８＋ｎ（ＯＢｕ）×１２９．１４＋ｎ（ＮＨＣＨＯ）×２９．１４
また、前記式中の各項は以下のように規定される。
・ｎｐ＝Ｎｐ／［（Ｎ（ＮＨ2）＋Ｎ（ＮＨＣＨＯ）＋Ｎ（ＯＢｕ））／２］
・ｎ（ＮＨ2）＝Ｎ（ＮＨ2）／［（Ｎ（ＮＨ2）＋Ｎ（ＮＨＣＨＯ）＋Ｎ（ＯＢｕ））／２］
・ｎ（ＮＨＣＨＯ）＝Ｎ（ＮＨＣＨＯ）／［（Ｎ（ＮＨ2）＋Ｎ（ＮＨＣＨＯ）＋Ｎ（ＯＢｕ））／２］
・ｎ（ＯＢｕ）＝Ｎ（ＯＢｕ）／［（Ｎ（ＮＨ2）＋Ｎ（ＮＨＣＨＯ）＋Ｎ（ＯＢｕ））／２］
・Ｎｐ＝［（Ｓｐ／ｓｐ）−１］／ｓｐ−Ｎ（ＮＨＣＨＯ）
・Ｎ（ＮＨ2）＝Ｓ（ＮＨ2）／ｓ（ＮＨ2）
・Ｎ（ＮＨＣＨＯ）＝Ｓ（ＮＨＣＨＯ）／ｓ（ＮＨＣＨＯ）
・Ｎ（ＯＢｕ）＝Ｓ（ＯＢｕ）／ｓ（ＯＢｕ）
但し、各項は以下の意味を有する。
・Ｎｐ：ＰＡ９２（ＮＭＤＡ／ＭＯＤＡ＝８５／１５）の末端ユニットを除いた、分子鎖中の繰り返しユニット総数。
・ｎｐ：分子１本当たりの分子鎖中の繰り返しユニット数。
・Ｓｐ：ＰＡ９２（ＮＭＤＡ／ＭＯＤＡ＝８５／１５）の末端を除いた、分子鎖中の繰り返しユニット中のオキサミド基に隣接するメチレン基のプロトンに基づくシグナル（３．１ｐｐｍ付近）の積分値。
・ｓｐ：積分値Ｓｐにカウントされる水素数（２個）。
・Ｎ（ＮＨ2）：ＰＡ９２（ＮＭＤＡ／ＭＯＤＡ＝８５／１５）の末端アミノ基の総数。
・ｎ（ＮＨ2）：分子１本当たりの末端アミノ基の数。
・Ｓ（ＮＨ2）：ＰＡ９２（ＮＭＤＡ／ＭＯＤＡ＝８５／１５）の末端アミノ基に隣接するメチレン基のプロトンに基づくシグナル（２．６ｐｐｍ付近）の積分値。
・ｓ（ＮＨ2）：積分値Ｓ（ＮＨ2）にカウントされる水素数（２個）。
・Ｎ（ＮＨＣＨＯ）：ＰＡ９２（ＮＭＤＡ／ＭＯＤＡ＝８５／１５）の末端ホルムアミド基の総数。
・ｎ（ＮＨＣＨＯ）：分子１本当たりの末端ホルムアミド基の数。
・Ｓ（ＮＨＣＨＯ）：ＰＡ９２（ＮＭＤＡ／ＭＯＤＡ＝８５／１５）のホルムアミド基のプロトンに基づくシグナル（７．８ｐｐｍ）の積分値。
・ｓ（ＮＨＣＨＯ）：積分値Ｓ（ＮＨＣＨＯ）にカウントされる水素数（１個）。
・Ｎ（ＯＢｕ）：ＰＡ９２（ＮＭＤＡ／ＭＯＤＡ＝８５／１５）の末端ブトキシ基の総数。
・ｎ（ＯＢｕ）：分子１本当たりの末端ブトキシ基の数。
・Ｓ（ＯＢｕ）：ＰＡ９２（ＮＭＤＡ／ＭＯＤＡ＝８５／１５）の末端ブトキシ基の酸素原子に隣接するメチレン基のプロトンに基づくシグナル（４．１ｐｐｍ付近）の積分値。
・ｓ（ＯＢｕ）：積分値Ｓ（ＯＢｕ）にカウントされる水素数（２個）。
【００２９】
（３）末端基濃度：蓚酸ジブチルを用いた場合、末端アミノ基濃度［ＮＨ２］、末端ブトキシ基濃度［ＯＢｕ］、末端ホルムアミド基濃度［ＮＨＣＨＯ］は次の式に従ってそれぞれ求めた。
・末端アミノ基濃度［ＮＨ２］＝ｎ（ＮＨ２）／Ｍｎ
・末端ブトキシ基濃度［ＯＢｕ］＝ｎ（ＯＢｕ）／Ｍｎ
・末端ホルムアミド基濃度［ＮＨＣＨＯ］＝ｎ（ＮＨＣＨＯ）／Ｍｎ
（４）相対粘度（ηｒ）
ηｒはポリオキサミドの９６％硫酸溶液（濃度：１．０ｇ／ｄＬ）を使用してオストワルド型粘度計を用いて２５℃で測定した。
【００３０】
[実施例１]
撹拌機、温度計、トルクメーター、圧力計、窒素ガス導入口、放圧口および冷却トラップ、ポリマー取出口、および直径１／８インチのＳＵＳ３１６製配管によって原料フィードポンプを直結させた原料投入口を備えた５Ｌの耐圧容器に、１，９−ノナンジアミン６９８ｇ（４．４１モル）と２−メチル−１，８−オクタンジアミン１２３ｇ（０．７７９モル）の混合物（１，９−ノナンジアミンと２−メチル−１，８−オクタンジアミンのモル比が８５：１５）、およびｎ−ブタノール５０．１ｇ仕込み、窒素ガスで３．０ＭＰａに加圧した後、次に常圧まで窒素ガスを放出する操作を５回繰り返した。次に、５０ｍＬ/分の窒素気流下において耐圧容器内を１２０℃で２時間加熱することにより、気化成分を留去させた。撹拌速度は１００ｒｐｍとした。次いで、耐圧容器内の初期温度を２１０℃にした後、原料フィードポンプにより、シュウ酸ジｎ−ブチル１０５０ｇ（５．１９モル）のフィードを開始し、同時に熱媒を昇温させた。撹拌速度は１００ｒｐｍであった。重縮合反応により生成したｎ−ブタノールによる圧力を０．５ＭＰａに調節した。耐圧容器内が２３５℃に到達した後、放圧口よりｎ−ブタノールを留去させ、撹拌速度５０ｒｐｍ、５０ｍＬ/分の窒素気流下において常圧重合を行った。耐圧容器内の最終的な到達温度は２６０℃とし、撹拌トルクが一定になったところで重合を終了した。その後、撹拌を止めて系内を窒素で３．０ＭＰａに加圧して１０分間静置した後、内圧０．５ＭＰａまで放圧し、重合物を圧力容器下部より紐状に抜き出した。紐状の重合物は直ちに水冷し、ペレタイザーによりペレット化した。得られたポリオキサミド樹脂は白色であった。
【００３１】
[比較例１]
１，９−ノナンジアミン６９７ｇ（４．４１モル）と２−メチル−１，８−オクタンジアミン１２３ｇ（０．７７８モル）の混合物（１，９−ノナンジアミンと２−メチル−１，８−オクタンジアミンのモル比が８５：１５）、シュウ酸ジｎ−ブチル１０５０ｇ（５．１９モル）を使用し、ｎ−ブタノールを仕込まなかったこと以外は、実施例１と同様に重縮合反応を行った。得られたポリオキサミド樹脂は白色であった。
【００３２】
[実施例２]
１，９−ノナンジアミン６９７ｇ（４．４１モル）と２−メチル−１，８−オクタンジアミン１２３ｇ（０．７８モル）の混合物（１，９−ノナンジアミンと２−メチル−１，８−オクタンジアミンのモル比が８５：１５）、シュウ酸ジｎ−ブチル１０５０ｇ（５．１９モル）を使用し、ｎ−ブタノールを５０．０ｇ仕込み、シュウ酸ジｎ−ブチルのフィード開始時の耐圧容器内の初期温度を１９０℃にしたこと以外は、実施例１と同様に重縮合反応を行った。得られたポリオキサミド樹脂は白色であった。
【００３３】
[比較例２]
１，９−ノナンジアミン６９９ｇ（４．４２モル）と２−メチル−１，８−オクタンジアミン１２３ｇ（０．７８０モル）の混合物（１，９−ノナンジアミンと２−メチル−１，８−オクタンジアミンのモル比が８５：１５）、シュウ酸ジｎ−ブチル１０５０ｇ（５．２０モル）を使用し、ｎ−ブタノールを仕込まなかったこと以外は、実施例２と同様に重縮合反応を行った。得られたポリオキサミド樹脂は白色であった。
【００３４】
実施例１、２および比較例１、２によって得られたポリオキサミド樹脂のηｒ、数平均分子量、および末端基濃度を表１に示す。
【００３５】
【表１】
0006485143.tif 000005
【産業上の利用可能性】
【００３６】
本発明の製造方法は、以上詳述したように、耐圧容器内でシュウ酸ジエステルとジアミンとを混合し、重縮合反応により生成するアルコール存在下で加圧重合する工程を有するポリオキサミド樹脂の製造法において、シュウ酸ジエステルとジアミンとを混合する前にジアミンにｎ−ブタノールを添加・加熱し、気化成分を留去する工程を設けることにより、より高分子量のポリオキサミド樹脂を製造することができる。